(57)【特許請求の範囲】
【請求項１】
極性基を有しないポリオレフィン系樹脂を８５〜９７重量％、多孔質粒子を３〜１５重量％含有する防汚層を有し、
前記極性基を有しないポリオレフィン系樹脂は、結晶性ポリプロピレン系樹脂を含み、
前記多孔質粒子は、金属を含む多孔質粒子であり、
前記金属は、ジルコニウム、チタン、銀、銅及び亜鉛からなる群より選択される少なくとも１種の金属である
ことを特徴とする壁紙用フィルム。
【請求項２】
多孔質粒子が、リン酸塩、ケイ酸塩、金属酸化物及び金属フタロシアニン錯体からなる群より選択される少なくとも１つを含有することを特徴とする請求項１記載の壁紙用フィルム。
【請求項３】
請求項１又は２記載の壁紙用フィルムと塩化ビニル壁紙とを有することを特徴とする壁装材。
【発明の詳細な説明】
【技術分野】
【０００１】
本発明は、押出成形により製造される場合にも多孔質粒子の分散性が良く、防汚性及び消臭性に優れた壁紙用フィルムに関する。また、本発明は、該壁紙用フィルムを有する壁装材に関する。
【背景技術】
【０００２】
室内の壁やクローゼット、家具等に貼り付けて使用される壁紙としては、諸物性に優れ、成形加工性もよく安価であるという理由から塩化ビニル層を含む塩化ビニル壁紙が多用されている。しかし、塩化ビニル壁紙は汚れやすく、また、一度汚れるとその汚れが落ちにくいという問題があった。また、塩化ビニル壁紙は、一般に可塑剤が配合されているため、その可塑剤が表面にブリードして空気中の浮遊物が付着することにより汚れが生じやすいという問題もあった。
【０００３】
塩化ビニル壁紙に防汚性を付与する手段の一つとして、防汚性を有する樹脂からなる基材層を有する防汚フィルムを、塩化ビニル壁紙の塩化ビニル層の表面に積層し、接着する方法が知られている。従来、このような基材層としては、エチレン−酢酸ビニル共重合体ケン化物（ＥＶＯＨ）やアクリル系フィルムが使用されており、特にＥＶＯＨフィルムが広く使用されている。また、例えば、特許文献１には、基材層として透明２軸延伸ポリエステルフィルムを用いた防汚フィルムが開示されており、また、特許文献２には、基材層として共重合ポリエステルフィルムを用いた防汚フィルムが開示されている。
【０００４】
一方、生活者の清潔志向が進み、壁紙には、体臭、食品臭、ペット、生ゴミ等の生活臭等の不快感を醸し出す悪臭の消臭機能が求められている。また、壁紙等の建材から発生する微量の揮発性有機化合物が生活者の目、鼻、喉等の粘膜に影響を及ぼす、いわゆるシックハウス症候群の問題も重要視されている。
【０００５】
このような生活環境の汚染を低減するために、消臭性に優れた壁紙の開発が行われている。
例えば、特許文献３には、ポリアミンを担持した多孔質二酸化ケイ素、水和酸化ジルコニウム、酸化ジルコニウム、ハイドロタルサイト化合物又はハイドロタルサイト焼成物の少なくとも１種類を壁紙に含有させた消臭性壁紙が開示されている。また、例えば、特許文献４には、基材層と表面層からなる壁紙において、表面層の上側に、多孔質無機物質とアミン化合物と金属酸化物からなる消臭剤が、バインダー樹脂により浸透剤とともに固着されている消臭性壁紙が開示されている。
【先行技術文献】
【特許文献】
【０００６】
【特許文献１】特開平０７−２３２４１５号公報
【特許文献２】特開平０７−２９０６６７号公報
【特許文献３】特開平１１−２８６８９９号公報
【特許文献４】特開２００６−３４８４３０号公報
【発明の概要】
【発明が解決しようとする課題】
【０００７】
本発明は、押出成形により製造される場合にも多孔質粒子の分散性が良く、防汚性及び消臭性に優れた壁紙用フィルムを提供することを目的とする。また、本発明は、該壁紙用フィルムを有する壁装材を提供することを目的とする。
【課題を解決するための手段】
【０００８】
本発明は、極性基を有しないポリオレフィン系樹脂を８５〜９７重量％、多孔質粒子を３〜１５重量％含有する防汚層を有し、前記極性基を有しないポリオレフィン系樹脂は、結晶性ポリプロピレン系樹脂を含み、前記多孔質粒子は、金属を含む多孔質粒子であり、前記金属は、ジルコニウム、チタン、銀、銅及び亜鉛からなる群より選択される少なくとも１種の金属である壁紙用フィルムである。
以下、本発明を詳述する。
【０００９】
本発明者は、壁紙に防汚性と消臭性との両方を付与することを目的として、防汚性を有する樹脂からなる防汚層に、消臭性能を有する多孔質粒子を添加することを検討した。しかしながら、生産性の観点からは押出成形により防汚層を製造することが好ましいのに対し、押出成形の場合、防汚層を構成する樹脂及び多孔質粒子の種類又は量によっては、多孔質粒子の分散性が悪く凝集が生じてしまい、製膜できなかったり消臭性能を均一に有する防汚層が得られなかったりするという問題が生じた。
この問題に対し、本発明者は、防汚層を構成する樹脂が極性基を有しないポリオレフィン系樹脂であり、かつ、該極性基を有しないポリオレフィン系樹脂と多孔質粒子との配合比が所定範囲内である場合には、防汚層を構成する樹脂に対する多孔質粒子の分散性が良く、押出成形により良好に防汚層を製造できることを見出した。本発明者は、このような防汚層を有する壁紙用フィルムは防汚性にも消臭性にも優れることを見出し、本発明を完成させるに至った。
【００１０】
本発明の壁紙用フィルムは、防汚層を有する。
上記防汚層は、極性基を有しないポリオレフィン系樹脂を含有する。上記極性基を有しないポリオレフィン系樹脂は防汚性に優れ、かつ、低密度であり悪臭の透過性に優れる。従って、上記極性基を有しないポリオレフィン系樹脂を含有することにより、上記防汚層は、防汚性及び消臭性に優れたものとなる。
なお、本発明の壁紙用フィルムは、上記防汚層のみを有する単層フィルムであってもよいし、上記防汚層に加えて後述するような接着層等を有する２層以上のフィルムであってもよい。
【００１１】
上記極性基を有しないポリオレフィン系樹脂としては、ポリオレフィン系樹脂であって、かつ、極性基を有していない樹脂であればよく、例えば、結晶性ポリプロピレン系樹脂、ポリエチレン系樹脂が好ましく、結晶性ポリプロピレン系樹脂がより好ましい。これらの極性基を有しないポリオレフィン系樹脂は単独で使用してもよく、２種以上を併用してもよい。
上記結晶性ポリプロピレン系樹脂はエンボス追従性にも優れているため、発泡した塩化ビニル壁紙の塩化ビニル層の表面に対してであっても、本発明の壁紙用フィルムを強固に接着させることができる。なお、本明細書中、エンボス追従性とは、壁紙のデザインである凹凸等に壁紙用フィルムが追従することである。エンボス追従性がない壁紙用フィルムを壁紙の表面に接着した場合は、部分的に色が白く見えたり、表面の凹凸等がシャープではなくなったりする。
【００１２】
上記結晶性ポリプロピレン系樹脂としては特に限定されず、例えば、ホモのポリプロピレン樹脂、エチレンとプロピレンとのブロック共重合体、エチレン等と共重合可能な１種以上のモノマーとプロピレンとの共重合体等が挙げられる。なお、非晶性ポリプロピレンを用いた場合は、上記防汚層の油性の汚れに対する防汚性が不充分となる。
なお、本明細書中、「結晶性」とは、原料ペレット又はフィルムを示差走査熱量測定（ＤＳＣ）した際に、明確な融点ピークが観測されることをいう。
【００１３】
上記ポリエチレン系樹脂としては、例えば、低密度ポリエチレン（ＬＤＰＥ）、高密度ポリエチレン（ＨＤＰＥ）、直鎖状低密度ポリエチレン（ＬＬＤＰＥ）等が挙げられる。
【００１４】
上記防汚層中の上記極性基を有しないポリオレフィン系樹脂の含有量は、下限が８５重量％、上限が９７重量％である。上記極性基を有しないポリオレフィン系樹脂の含有量が上記範囲内である場合には、多孔質粒子の上記極性基を有しないポリオレフィン系樹脂に対する分散性が良いため、上記防汚層は押出成形により良好に製造される。
上記極性基を有しないポリオレフィン系樹脂の含有量が８５重量％未満であると、壁紙用フィルムの防汚性が低下したりエンボス追従性が低下したりしてしまう。また、上記極性基を有しないポリオレフィン系樹脂の含有量が８５重量％未満であると、上記防汚層を押出成形により良好に製造することが困難となる。上記極性基を有しないポリオレフィン系樹脂の含有量が９７重量％を超えると、壁紙用フィルムの消臭性が低下してしまう。上記防汚層中の上記極性基を有しないポリオレフィン系樹脂の含有量の好ましい下限は９０重量％、好ましい上限は９５重量％である。
【００１５】
上記防汚層は、多孔質粒子を含有する。
上記多孔質粒子は消臭性能を有するため、上記多孔質粒子を含有することにより、上記防汚層は消臭性に優れたものとなる。
【００１６】
上記多孔質粒子の平均粒子径としては特に限定されないが、好ましい下限が０．５μｍ、好ましい上限が２０μｍである。上記平均粒子径が上記範囲を外れると、上記多孔質粒子の上記極性基を有しないポリオレフィン系樹脂に対する分散性が低下して凝集が生じてしまい、製膜できなかったり消臭性能を均一に有する防汚層が得られなかったりすることがある。上記多孔質粒子の平均粒子径のより好ましい下限は１μｍ、より好ましい上限は１０μｍである。
なお、本明細書中、平均粒子径とは、レーザ回折式粒度分布測定装置（ＬＡ−５００、堀場製作所社製）等を用いて測定した粒度分布より得られる、最頻粒子径を意味する。
【００１７】
上記多孔質粒子は、その内部に金属、有機化合物等を含んでいてもよい。
上記金属としては特に限定されず、金属イオンとしては、例えば、リチウムイオン、ナトリウムイオン又はカリウムイオン等のアルカリ金属イオン、マグネシウムイオン、カルシウムイオン、ストロンチウムイオン又はバリウムイオン等のアルカリ土類金属イオン等が挙げられる。また、上記金属としては、例えば、鉄、銀、銅、亜鉛、水銀、錫、鉛、ビスマス、カドミウム、クロム、ジルコニウム、チタン、スズ、セリウム、ハフニウム等も挙げられる。例えば、これらの金属の一部又は全部を、アンモニウムイオンとのイオン交換により上記多孔質粒子の内部に含有させることができる。なかでも、ジルコニウム、チタン、銀、銅又は亜鉛が好ましい。
【００１８】
上記多孔質粒子としては、リン酸塩、ケイ酸塩、金属酸化物及び金属フタロシアニン錯体からなる群より選択される少なくとも１つを含有することが好ましく、リン酸塩及び／又はケイ酸塩を含有することがより好ましい。
これらの多孔質粒子は上記極性基を有しないポリオレフィン系樹脂に対する分散性が特に良いことから、これらの多孔質粒子を含有する場合には、上記防汚層は押出成形により特に良好に製造される。これら以外の多孔質粒子を用いる場合には、上記多孔質粒子の上記極性基を有しないポリオレフィン系樹脂に対する分散性が低下して凝集が生じることがあり、製膜できなかったり消臭性能を均一に有する防汚層が得られなかったりすることがある。
【００１９】
上記リン酸塩としては特に限定されないが、例えば、リン酸亜鉛、リン酸アルミニウム、リン酸ジルコニウム等が挙げられる。なかでも、上記極性基を有しないポリオレフィン系樹脂に対する分散性が向上し、壁紙用フィルムの消臭性が向上することから、リン酸ジルコニウムが好ましい。
【００２０】
上記ケイ酸塩としては特に限定されないが、例えば、シリカ、ゼオライト等が挙げられる。なかでも、壁紙用フィルムの消臭性が向上することから、その内部に金属を含むケイ酸塩が好ましく、銀を含むゼオライトがより好ましい。また、上記ケイ酸塩としては、その内部に金属フタロシアニン錯体を含むゼオライトも好ましい。
【００２１】
上記金属酸化物としては特に限定されないが、上記極性基を有しないポリオレフィン系樹脂に対する分散性が向上することから、酸化アルミナ、酸化ベリリウム、酸化ケイ素、酸化亜鉛等が好ましい。なかでも、二酸化ケイ素をアンモニア水、アンモニアガス、アルカリ金属塩水溶液、第４級アンモニウム塩水溶液、アミン等で処理した塩基修飾した酸化ケイ素が好ましい。
上記金属フタロシアニン錯体としては、例えば、コバルト−フタロシアニン化合物、鉄−フタロシアニン化合物等が挙げられる。
【００２２】
上記防汚層中の上記多孔質粒子の含有量は、下限が３重量％、上限が１５重量％である。上記多孔質粒子の含有量が上記範囲内である場合には、上記多孔質粒子の上記極性基を有しないポリオレフィン系樹脂に対する分散性が良いため、上記防汚層は押出成形により良好に製造される。
上記多孔質粒子の含有量が３重量％未満であると、壁紙用フィルムの消臭性が低下してしまう。上記多孔質粒子の含有量が１５重量％を超えると、壁紙用フィルムの防汚性が低下したりエンボス追従性が低下したりする。また、上記多孔質粒子の含有量が１５重量％を超えると、上記防汚層を押出成形により良好に製造することが困難となる。上記防汚層中の上記多孔質粒子の含有量の好ましい下限は５重量％、好ましい上限は１０重量％である。
【００２３】
上記防汚層は、本発明の壁紙用フィルムの特性を阻害しない範囲で、難燃剤、防カビ剤、抗菌剤、防湿剤、帯電防止剤、ブロッキング防止剤、滑剤、充填剤、着色剤等の添加剤を含有していてもよい。
また、上記防汚層は、無延伸であっても延伸されていてもよいが、エンボス追従性が向上することから、無延伸であることが好ましい。
【００２４】
上記防汚層の厚さは特に限定されず、壁紙用フィルムの性能、価格等を考慮して適宜決定されるが、好ましい下限が１μｍ、好ましい上限が１００μｍである。厚さが１μｍ未満であると、壁紙用フィルムは外部からの衝撃により、容易に破損することがあり、また、充分な防汚性を発揮することができないことがある。厚さが１００μｍを超えると、製造コストの高騰を招くとともに、塩化ビニル壁紙の塩化ビニル層の表面に表された図柄等の意匠が隠蔽されたり、壁紙用フィルムの可撓性が低下したりすることがある。
【００２５】
本発明の壁紙用フィルムは、接着層を有していてもよい。
上記接着層は、ポリエステルポリオール−アクリル共重合体とイソシアナートとを含有することが好ましい。
上記ポリエステルポリオール−アクリル共重合体は、塩化ビニル壁紙の塩化ビニル層に対する接着性を確保する役割を果たす。上記ポリエステルポリオール−アクリル共重合体としては、例えば、公知のポリエステルポリオール系化合物とアクリロイル基含有ヒドロキシ化合物とを主原料として製造されるもの等が挙げられる。
【００２６】
上記接着層中の上記ポリエステルポリオール−アクリル共重合体の含有量としては特に限定されないが、好ましい下限は１０重量％、好ましい上限は９５重量％である。上記ポリエステルポリオール−アクリル共重合体の含有量が１０重量％未満であると、塩化ビニル壁紙の塩化ビニル層の表面に対する強固な接着性が得られないことがある。上記ポリエステルポリオール−アクリル共重合体の含有量が９５重量％を超えると、上記接着層のアンチブロッキング性が低下することがある。
上記接着層中の上記ポリエステルポリオール−アクリル共重合体の含有量のより好ましい下限は３０重量％、より好ましい上限は６０重量％である。
【００２７】
上記イソシアナートは、上記ポリエステルポリオール−アクリル共重合体を架橋させる架橋剤として機能する。上記イソシアナートとしては、例えば、ウレタン樹脂を製造する際に用いられる公知の有機イソシアナートが挙げられる。また、上記イソシアナートは、加熱によりイソシアナートを活性化させるブロック化剤によりブロック化されたブロックイソシアナートであることが好ましい。
上記ブロック化剤としては特に限定されず、例えば、アセトンオキシム、メチルエチルケトンオキシム等のオキシム系；ε−カプロラクタム等のアミド系；マロン酸ジメチル、アセト酢酸メチル等の活性メチレン系；３，５−ジメチルピラゾール等のピラゾール系化合物が挙げられる。その他、フェノール系、アルコール系、イミダゾール系、尿素系等のブロック化剤を使用することもできる。これらのブロック化剤は、単独で使用してもよく、２種以上を併用してもよい。
【００２８】
上記接着層中の上記イソシアナートの含有量としては特に限定されないが、上記イソシアナートのＮＣＯ含有率が１２％である場合、上記ポリエステルポリオール−アクリル共重合体（固形分１００％）１００重量部に対して、好ましい下限は０．５重量部、好ましい上限は３０重量部であり、より好ましい下限は５重量部、より好ましい上限は２０重量部である。上記イソシアナートの含有量が０．５重量部未満であると、上記ポリエステルポリオール−アクリル共重合体の軟化点が下がらず、また、架橋も充分しないことから、塩化ビニル壁紙の塩化ビニル層の表面に対する低温での強固な接着性が得られないことがある。上記イソシアナートの含有量が３０重量部を超えると、イソシアナートの配合量が多くなりすぎ、軟化点が室温近くになって粘着剤化し、ブロッキングが強くなることがある。
【００２９】
なお、上記ポリエステルポリオール系化合物、アクリロイル基含有ヒドロキシ化合物及びイソシアナートは、それぞれ単体として市販されているものを使用してもよく、また、２以上の組み合わせで共重合体として市販されているものを使用してもよい。
【００３０】
上記接着層は、上記接着層としての特性を阻害しない範囲であれば、更に、帯電防止剤、ブロッキング防止剤、滑剤、充填剤、着色剤等の添加物を含有していてもよいし、目的に応じて他の樹脂を含有していてもよい。
上記他の樹脂としては、例えば、ポリエチレン、エチレンとアクリル酸、アクリル酸エステル、メタクリル酸、メタクリル酸エステル等のモノマーとからなる２元共重合体、３元共重合体等が挙げられる。
【００３１】
上記接着層の厚さとしては特に限定されないが、好ましい下限は０．１μｍ、好ましい上限は２０μｍである。厚さが０．１μｍ未満であると、壁紙用フィルムの塩化ビニル壁紙の塩化ビニル層の表面に対する接着力が不充分となることがあり、また、その接着力にばらつきが生じやすくなる。厚さが２０μｍを超えると、製造コストの高騰を招くとともに、上記防汚層に反りが生じたり、塩化ビニル壁紙の塩化ビニル層の表面に表された図柄等の意匠が隠蔽されたり、壁紙用フィルムの可撓性が低下したりすることがある。
【００３２】
本発明の壁紙用フィルムを製造する方法としては、上記防汚層を押出法により成形した後、必要に応じて接着剤液を塗工し、乾燥する方法が好ましい。
上記防汚層を押出法により成形する方法としては、例えば、上記防汚層を構成する樹脂及び上記多孔質粒子を押出機に投入し、Ｔダイよりシート状に押出し、引取ロールにて冷却固定化した後、必要に応じて１軸又は２軸に延伸する方法等を用いることができる。積層フィルムを成形する場合には、それぞれの層を構成する樹脂又は樹脂ペレットを各押出機に投入し、例えば、フィードブロック方式、マルチマニホールド方式、又は、これらを併用した方法等で積層シートを成形し、引取ロールにて冷却固定化した後、必要に応じて１軸又は２軸に延伸する方法等を用いることができる。
【００３３】
本発明の壁紙用フィルムに塩化ビニル壁紙を積層することで、壁装材とすることができる。このような壁装材もまた本発明の１つである。
【００３４】
上記塩化ビニル壁紙の塩化ビニル層としては、公知の塩化ビニル壁紙に使用されるいかなるものも挙げることができ、発泡体であっても非発泡体であってもよい。特に本発明の壁装材においては、高沸点の可塑剤を含有する塩化ビニル壁紙であっても好適に用いることができるため、使用可能な壁紙の種類が大幅に広がる。
また、本発明の壁紙用フィルムを積層した後に上記塩化ビニル層を発泡させてもよい。なお、上記塩化ビニル層に印刷を施す場合、印刷インキは、通常用いられるインキでよい。例えば、アクリル系、エチレン−酢酸ビニル系、ウレタン系、セルロース系の樹脂に顔料、染料等の着色剤、分散剤、溶剤等を混合し溶解させたもの等が挙げられる。また、上記印刷は公知の方法により行うことができる。
【００３５】
本発明の壁装材を製造する際、本発明の壁紙用フィルムを上記塩化ビニル層の表面に接着する方法としては特に限定されないが、熱圧着法により接着することが好ましい。熱圧着法は有機溶剤を用いないので、有機溶剤に起因する弊害、例えば、自然環境への影響、火災の危険性、作業者の健康面への影響及び資源の浪費等の問題を解決することができる。
【００３６】
また、上記熱圧着法により本発明の壁紙用フィルムを塩化ビニル層の表面に接着する場合の処理条件としては特に限定されず、接着層を構成する材料、及び、その配合等より適宜決定される。また、塩化ビニル壁紙にエンボス加工を施す場合、該エンボス加工は、本発明の壁紙用フィルムと塩化ビニル層との熱圧着と同時に行ってもよく、後工程で行ってもよい。
【発明の効果】
【００３７】
本発明によれば、押出成形により製造される場合にも多孔質粒子の分散性が良く、防汚性及び消臭性に優れた壁紙用フィルムを提供することができる。また、本発明によれば、該壁紙用フィルムを有する壁装材を提供することができる。
【発明を実施するための形態】
【００３８】
以下に実施例を掲げて本発明を更に詳しく説明するが、本発明はこれら実施例のみに限定されない。
【００３９】
実施例及び比較例で使用した樹脂及び多孔質粒子を以下に示した。
（１）使用樹脂
（１−１）極性基を有しないポリオレフィン系樹脂
・プロピレン−エチレンブロック共重合体（ｂ−ＰＰ）（三井化学社製：Ｆ７０７Ｖ、ＭＦＲ＝７．０、密度０．９ｇ／ｃｍ３、融点１６３℃）
・低密度ポリエチレン（ＬＤＰＥ）（日本ポリエチレン社製：カーネル  ＫＳ４３０、ＭＦＲ＝５．０、密度０．８７ｇ／ｃｍ３、融点４５℃）
（１−２）その他の樹脂
・エチレン−酢酸ビニル共重合体（ＥＶＡ）（三井・デュポンポリケミカル社製：エバフレックスＶ５２３、ＭＦＲ＝１４、密度０．９６ｇ／ｃｍ３、融点１０５℃）
【００４０】
（２）多孔質粒子
・銀を含むゼオライト（平均粒子径２μｍ）
・ジルコニウムリン酸塩（平均粒子径１μｍ）
・銅を含むジルコニウムリン酸塩（平均粒子径４μｍ）
【００４１】
（実施例１）
二軸混練押出機を用いて、プロピレン−エチレンブロック共重合体（ｂ−ＰＰ）９０重量％と多孔質粒子（銀を含むゼオライト、平均粒子径２μｍ）１０重量％とを２００℃で溶融混練して、ストランド状に押出、冷却固化した後、カットして樹脂ペレットを得た。得られた樹脂ペレットを、２００℃に調整された押出機に投入し、ダイス温度１９０℃、キャストロール温度８０℃、引取速度７ｍ／ｍｉｎの条件で押出を行い、厚さ２０μｍの壁紙用フィルムを得た。
【００４２】
（実施例２〜６及び比較例１〜３）
使用した樹脂及び多孔質粒子の種類及び配合量を、表１に示すように変更したこと以外は実施例１と同様にして、壁紙用フィルムを得た。
【００４３】
＜評価＞
実施例及び比較例で得られた壁紙用フィルムについて、以下の評価を行った。結果を表１に示した。
【００４４】
（１）多孔質粒子の分散性
壁紙用フィルムの防汚層を目視にて観察した。多孔質粒子の凝集がほとんど見られなかった場合を○、多孔質粒子の分散状態があまり良好ではなかった場合を△、完全な分散不良であった場合を×とした。
【００４５】
（２）防汚性
日本ビニル工業会の汚れ防汚商品性能評価規定に準じた方法により、得られた壁紙用フィルムの防汚層に醤油又はクレヨンを塗布し、２４時間放置した後、布に水を含ませて醤油を丁寧に拭き取り、又は、布に洗剤を含ませてクレヨンを丁寧に拭き取り、防汚層の表面を目視により以下の基準により評価した。
最も防汚性に優れていた場合（ほとんど汚れが観察できない状態）を５、最も防汚性に劣っていた場合（汚れが全く拭き取られない状態）を１とする５段階評価を行った。
【００４６】
（３）消臭効果
２Ｌのテドラーバッグにレギュレーター排圧０．１２ＭＰａ、流量計２．０Ｌ／ｍｉｎ、３０秒の条件で１Ｌの圧縮空気を封入し、アンモニア溶液１０μＬ、トリメチルアミン溶液５μＬ及びメチルメルカプタン溶液５μＬを、それぞれ、アンモニア２００ｐｐｍ、トリメチルアミン７０ｐｐｍ又はメチルメルカプタン４０ｐｐｍとなるように投入した後、常温で１．５時間以上放置した。次いで、このテドラーバッグに、縦１０ｃｍ×横１０ｃｍ×厚み３２μｍの大きさに切断した、壁紙用フィルムを投入し、壁紙用フィルムの投入直後及び２４時間後のアンモニア、トリメチルアミン又はメチルメルカプタンの濃度を測定した。初発濃度を１００％としたときの２４時間後の除去率（％）を求めた。
【００４７】
【表１】
0005873246.tif 000002
【産業上の利用可能性】
【００４８】
本発明によれば、押出成形により製造される場合にも多孔質粒子の分散性が良く、防汚性及び消臭性に優れた壁紙用フィルムを提供することができる。また、本発明によれば、該壁紙用フィルムを有する壁装材を提供することができる。